СЪЕМНЫЙ ЗУБНОЙ ПРОТЕЗ

Полезная модель относится к ортопедической стоматологии и может быть использована для формирования эластичного подкладочного слоя при изготовлении съемных зубных протезов.
При неблагоприятных анатомо-топографических условиях протезного ложа - резкой атрофии альвеолярного гребня, наличии острых костных выступов и эксостазов, истонченной малоподатливой слизистой оболочке, а также повышенной болевой чувствительности, пользование протезами с жесткими базисами становится затруднительным или полностью невозможным. В этих случаях показано применение двухслойных базисов с эластичной подкладкой, обращенной непосредственно к тканям протезного ложа.
Известен съемный протез, включающий эластичную подкладку на основе акриловых материалов (1).
Существенным недостатком данного решения является низкие эластичные свойства подкладки, обусловленные миграцией пластификатора из материала при контакте с окружающей средой, вследствие подкладка имеет ограниченный срок использования в полости рта.
Аналогичные недостатки имели и зубные протезы, в которых в качестве эластичной подкладки использовались материалы на основе поливинилхлоридных смол (2).
Ближайшим аналогом является съемный зубной протез, содержащий акриловый базис и подкладочный слой, сформированный из композиции на основе силиконового каучука (3).
Недостатком данного решения является ограниченный срок
использования протеза в полости рта из-за недостаточной влагостойкости и адгезии подкладки к жесткому базису съемного протеза.
Задачей решаемой полезной моделью, является создание съемного зубного протеза, с подкладочным слоем, обладающим высокими физико-механическими свойствами и высокой адгезией к жесткому базису.
Поставленная задача решается тем, что в съемном зубном протезе, содержащем акриловый базис и подкладочный слой под базис, подкладочный слой сформирован из композиции на основе силоксанового каучука, включающий масс.ч.:
- полидиметилметилвинилсилоксановый каучук
- 100;
- кремнеземный наполнитель
- 20-30;
- αiW дигидроксиполидиметилсилоксан
- 8-12;
- 2,4 дихлорбензоилпероксид
- 1,0-1,8;
- метилгидридсилоксан
- 1,0-2,0;
- пигмент
- 0,1-0,2
В качестве полидиметилметилвинилсилоксанового каучука композиция может содержать каучук СКТВ (ТУ 38103675-89).
В качестве кремнеземного наполнителя композиция может содержать аэросил марки А 300 (ГОСТ 14922).
В качестве αiW дигидроксиполидиметилсилоксана композиция может содержать диол марки НД-8 (ТУ 38103648-89).
В качестве метилгидридсилоксана композиция может содержать продукт 136-41 (ГОСТ 10834-76).
В качестве пигмента композиция может содержать минеральные пигменты: диоксид титана, оксид железа (ТУ 6 05 13606520-001-91).
Материал (композиция), предложенный для формирования эластичного подкладочного слоя на базисе съемных зубных протезов,
позволяет получить подкладочный слой с высокой адгезией к жесткому базису, влагостойкостью, оптимальными прочностными свойствами, что обеспечивает ее длительное время использования в полости рта.
Технический результат от использования полезной модели заключается в получении изделия повышенным сроком службы, обусловленным высокими физико-механическими свойствами за счет использования материала подкладки с высокой адгезией к жесткому базису протеза.
Результаты предварительных клинических испытаний показали, что предложенный съемный протез соответствует нормативным требованиям, определяющим возможность его применения в ортопедической стоматологии.
Полезную модель иллюстрируют следующие примеры.
Пример 1.
На вальцах при температуре валков смешивают 100 масс.ч. каучука СКТВ, 20 масс.ч. аэросила А-300 и 8 масс.ч. αiW дигидро-ксиполидиметилсилоксана. Смесь вальцуют в течение 10 мин, после чего снимают с валков в виде полотна толщиной 6 мм и выдерживают при комнатной температуре в течение 10 час. После этого в композицию на вальцах вводят продукт 136-41 (1 масс.ч.) и 1,2 масс.ч. - 2,4 дихлорбензоилпероксида в виде 50% дисперсии в силиконовом масле и 0,1 масс.ч. оксида железа. Смесь перемешивают в течение 5 мин до получения однородной массы, после чего снимают с валков. Композиция готова для формирования подкладочного материала на жестком акриловом базисе зубного протеза. Отверждение прокладки происходит на водяной бане по стандартной методике получения акриловых базисов.
Условия получения композиций в примерах (табл.1) аналогичны условиям, описанным в примере 1. Свойства получаемых подкладок приведены в табл.2.
Таблица 1Состав композиций для формирования подкладочного слоя
Состав
Условные номера смесей
1
2
3
4
5
6
1. Каучук СКТВ
100
100
100
100
100
100
2Аэросил А-300
20
30
25
30
15
35
αiW дигидроксиполидиметил-силоксан
8
12
10
12
13
7
4.2,4 дихлорбензоилпероксид
1,2
1,8
1,0
1,8
1,9
0,9
5. Продукт 136-41
1,0
2,0
1,0
1,5
0,5
2,5
6. Fe<sub>2</sub>О<sub>3</sub>
0,1
од
0,2
0,1
0,15
0,09
Таблица 2Свойства получаемых протезов
Показатели
Условные номера смесей
1
2
3
4
5
6
1.Условная прочность при удлинении, %
4,6
5,2
5,0
5,5
2,3
4,0
2. Твердость по Шору
20
22
20
24
18
42
3. Относительное удлинение, %
420
360
400
380
400
300
4. Прочность при отслаивании, кг/см
8,2
9,0
8,0
10,0
8,2
5,0
5.Водопоглощение после 48 час выдержки в воде, %
0,05
0,09
0,06
0,07
0,05
0,09